(57)【要約】【課題】  本発明は、良好な塗布作業性、初期接着力を維持しつつ、かつ発泡抑制効果を付与した湿気硬化型反応性ホットメルト接着剤組成物を提供する。【解決手段】  イソシアネート基を有するウレタンプレポリマー（Ａ）と、分子中に１個以上のオキサゾリジン環を有する化合物（Ｂ）と片末端アルコール（Ｃ）を含むことが特徴の湿気硬化型反応性ホットメルト接着剤組成物。【選択図】  なし【特許請求の範囲】
【請求項１】
イソシアネート基を有するウレタンプレポリマー（Ａ）と、分子中に１個以上のオキサゾリジン環を有する化合物（Ｂ）と片末端アルコール（Ｃ）を含むことが特徴の湿気硬化型反応性ホットメルト接着剤組成物。
【請求項２】
イソシアネート基を有するウレタンプレポリマー（Ａ）１００質量部に対して、分子中に１個以上のオキサゾリジン環を有する化合物（Ｂ）の含有量が１．００〜１．６２質量部であることを特徴とする請求項１に記載の湿気硬化型反応性ホットメルト接着剤組成物。
【請求項３】
イソシアネート基を有するウレタンプレポリマー（Ａ）１００質量部に対して、片末端アルコール（Ｃ）の含有量が３〜６質量部であることを特徴とする請求項１又は２に記載の湿気硬化型反応性ホットメルト接着剤組成物。
【発明の詳細な説明】
【技術分野】
【０００１】
本発明は、湿気硬化型反応性ホットメルト接着剤組成物に関するもので、特に発泡抑制効果に優れる湿気硬化型反応性ホットメルト接着剤組成物に関する。
【背景技術】
【０００２】
ホットメルト型接着剤は無溶剤型の接着剤であるため環境や人体への負荷が少なく、短時間接着が可能なので生産性向上に適した接着剤である。
ホットメルト型接着剤は、主成分が熱可塑性樹脂または反応性樹脂の２つに大別できる。
主成分を反応性樹脂としたホットメルト接着剤としては、主にイソシアネート基末端のウレタンプレポリマーが利用されている。ウレタンプレポリマーを主成分とする反応性ホットメルト接着剤は、接着後、接着剤自体の冷却固化により、短時間である程度の接着強さを発現する。その後、ウレタンプレポリマーの末端イソシアネート基が空気中や被着体表面の水分と反応することにより高分子量化、架橋を生じる。これらの高分子量化、架橋により接着剤層を形成して耐熱性が発現し、加熱時でも良好な接着強さを示す。また、初期接着強度を向上させた、ポリウレタンプレポリマーと熱可塑性樹脂と粘着付与剤とからなる反応性ホットメルト接着剤組成物が知られている（例えば、特許文献１〜３参照）。
【０００３】
反応性ホットメルト接着剤は、水分と反応して硬化する際に二酸化炭素（炭酸ガス）を発生するが、この二酸化炭素による発泡で接着性能が低下する課題を有する。
【０００４】
発泡の問題を解決すべく、ウレタンプレポリマー末端の活性イソシアネート基を、分子内に活性水素基を１個だけ備える化合物を反応させて得られるウレタンプレポリマーを含んだホットメルト接着剤が開示されている。しかしながら、まだ耐接着性に改善を有する状態である。（例えば、特許文献４参照）。
【先行技術文献】
【特許文献】
【０００５】
【特許文献１】特開平０６−１２２８６０号公報
【特許文献２】特開昭６４−５４０８９号公報
【特許文献３】特開昭５２−３７９３６号公報
【特許文献４】特開２００８−２４８０１８号公報
【発明の概要】
【発明が解決しようとする課題】
【０００６】
本発明の目的は、良好な塗布作業性、初期接着力を維持しつつ、かつ発泡抑制効果を付与した湿気硬化型反応性ホットメルト接着剤組成物を提供することにある。
【課題を解決するための手段】
【０００７】
（１）イソシアネート基を有するウレタンプレポリマー（Ａ）と、分子中に１個以上のオキサゾリジン環を有する化合物（Ｂ）、片末端アルコール（Ｃ）とを含む湿気硬化型反応性ホットメルト接着剤組成物を提供するものである。
また、（２）イソシアネート基を有するウレタンプレポリマー（Ａ）１００質量部に対して、分子中に１個以上のオキサゾリジン環を有する化合物（Ｂ）の含有量が１．００〜１．６２質量部であることを特徴とする（１）に記載の湿気硬化型反応性ホットメルト接着剤組成物を提供するものである。
さらに、（３）イソシアネート基を有するウレタンプレポリマー（Ａ）１００質量部に対して、片末端アルコール（Ｃ）の含有量が３〜６質量部であることを特徴とする（１）又は（２）に記載の湿気硬化型反応性ホットメルト接着剤組成物を提供するものである。
【発明の効果】
【０００８】
本発明により、良好な塗布作業性、初期接着力を維持しつつ、かつ発泡抑制効果を付与した湿気硬化型反応性ホットメルト接着剤組成物を提供することが可能になる。
【発明を実施するための形態】
【０００９】
本発明の湿気硬化型反応性ホットメルト接着剤組成物（以下、接着剤組成物と略す場合もある。）は、イソシアネート基を有するウレタンプレポリマー（Ａ）と、分子中に１個以上のオキサゾリジン環を有する化合物（Ｂ）、片末端アルコール（Ｃ）とを含むことを特徴としている。
なお、一般的に、湿気硬化型反応性ホットメルト接着剤組成物とは、空気中や被着体表面の水分と反応することにより高分子量化し、接着性等を発現するものである。
【００１０】
本発明に用いる、イソシアネート基を有するウレタンプレポリマー（Ａ）は、通常、ポリオールにポリイソシアネート化合物を反応させて得られる。ポリオールとしては、ポリエステルポリオール、ポリエーテルポリオール、アクリルポリオール、ポリオレフィンポリオール、ポリブタジエンポリオール、ポリイソプレンポリオール、ロジン変性ポリオール、ポリエチレンブチレンポリオール、ポリカーボネートポリオール、ポリカプロラクトンポリオール等を用いることができる。
なお、反応させるポリイソシアネート化合物としては、ジフェニルメタンジイソシアネート、ジメチルジフェニルメタンジイソシアネート、ジシクロヘキシルメタンジイソシアネート、トリレンジイソシアネート、ヘキサメチレンジイソシアネート、キシリレンジイソシアネート、ｐ−フェニレンジイソシアネート、イソフォロンジイソシアネート等を用いることができる。
【００１１】
従って、本発明の湿気硬化型反応性ホットメルト接着剤組成物中において、ポリイソシアネート化合物とポリオールとを混合し、ウレタンプレポリマー（Ａ）としてもよく、また、予めポリイソシアネート化合物とポリオールからウレタンプレポリマー（Ａ）を合成し、これを本発明の接着剤組成物に添加してもよい。
イソシアネート基を有するウレタンプレポリマー（Ａ）を合成する場合の、本発明におけるポリイソシアネート化合物とポリオールとの混合割合は、ポリイソシアネート化合物のイソシアネート基（ＮＣＯ）当量／ポリオールの水酸基（ＯＨ）当量が１．６〜３．０であり、好ましくは１．８〜２．５の範囲である。ＮＣＯ／ＯＨ比が１．６未満では、得られるプレポリマー（Ａ）の粘度が高くなり作業性の低下を招く。一方、ＮＣＯ／ＯＨ比が３．０を超えると湿気硬化反応の際に発泡を生じやすくなり、接着性を低下させるおそれがある。
【００１２】
本発明の接着剤組成物中の分子中に１個以上のオキサゾリジン環を有する化合物（Ｂ）の添加量は、イソシアネート基を有するウレタンプレポリマー（Ａ）１００質量部に対して１．００〜１．６２質量部である。好ましくは１．００〜１．２０質量部、特に好ましくは１．０６質量部である。イソシアネート基を有するウレタンプレポリマー（Ａ）１００質量部に対して１．００質量部未満の場合、湿気硬化反応の際に発泡が生じやすくなる恐れがある。一方、イソシアネート基を有するウレタンプレポリマー（Ａ）１００質量部に対して１．６２質量部を越える場合、接着剤組成物の粘度が高くなり過ぎるため作業性の低下を招くおそれがある。
本発明に用いる分子中に１個以上のオキサゾリジン環を有する化合物としては、３−エチル−２−メチル−２−（３−メチルブチル）−１，３−オキサゾリジン、２−フェニル−３−（２−ヒドロキシエチル）オキサゾリジン、２−（１−メチルブチル）−３−（２−ヒドロキシエチル）オキサゾリジン等が挙げられる。その中でも３−エチル−２−メチル−２−（３−メチルブチル）−１，３−オキサゾリジンが好ましく、水分除去剤として知られている。
【００１３】
本発明の接着剤組成物中の片末端アルコール（Ｃ）の添加量は、イソシアネート基を有するウレタンプレポリマー（Ａ）１００質量部に対して３〜６質量部である。好ましくは４〜６質量部、より好ましくは４質量部である。イソシアネート基を有するウレタンプレポリマー（Ａ）１００質量部に対して３質量部未満の場合、湿気硬化反応の際に発泡が生じやすくなる。一方、イソシアネート基を有するウレタンプレポリマー（Ａ）１００質量部に対して６質量部を超える場合、接着剤組成生物のウレタン結合数が低下し、接着力の低下を招く。
本発明に使用される片末端アルコール（Ｃ）は、炭素数が１〜２２、直鎖状あるいは分岐鎖状または芳香族、飽和あるいは不飽和のモノアルコールを包含する。なお、直鎖状飽和アルコールであって、炭素数が２〜１２のものが好ましい。具体的には、メタノール、エタノール、ブタノール、イソブタノール、プロパノール、ペンタノール、ヘキサノール、ヘプタノール、オクタノール、ステアリルアルコール、ベンジルアルコール、２−ヒドロキシメチルメタクリレート等が挙げられる。
【００１４】
本発明の接着剤組成物では、必要に応じて、熱可塑性ポリマー（ポリウレタン、エチレン系共重合体、プロピレン系共重合体、塩化ビニル系共重合体、アクリル共重合体、スチレン−共役ジエンブロック共重合体等の各種ゴム系）、粘着付与樹脂（ロジン樹脂、ロジンエステル樹脂、水添ロジンエステル樹脂、テルペン樹脂、テルペンフェノール樹脂、水添テルペン樹脂、石油樹脂、水添石油樹脂、クマロン樹脂、ケトン樹脂、スチレン樹脂、変性スチレン樹脂、キシレン樹脂、エポキシ樹脂等の各種樹脂系）、更に触媒（ジブチルチンジラウレート、ジブチルチオンオクテート、ジメチルシクロヘキシルアミン、ジメチルベンジルアミン、トリオクチルアミン等）、顔料、酸化防止剤、紫外線吸収剤、界面活性剤、難燃剤、充填剤等を適量配合しても良い。
【実施例】
【００１５】
以下、本発明を実施例で説明するが、本発明はこれらの実施例に限定されるものではない。なお、特にことわりのない限り、部は質量部である。
【００１６】
（実施例１１〜１４、２１〜２４、比較例１１〜１２、２１〜２４）
予め真空乾燥機により脱水処理したアジピン酸と１，６ヘキサンジオールを主成分とするポリエステルポリオール（水酸基数：２、数平均分子量５０００）２０部と、アジピン酸とエチレングリコールを主成分とするポリエステルポリオール（水酸基数：２、数平均分子量２０００）３０部と、イソフタル酸とネオペンチルグリコールを主成分とするポリエステルポリオール（水酸基数：２、数平均分子量２０００）２０部と、アゼライン酸とエチレングリコールを主成分とするポリエステルポリオール（水酸基数：２、数平均分子量８０００）５部と、ポリプロピレングリコール（水酸基数：２、数平均分子量２０００、旭硝子株式会社製の商品名：ＥＸＥＮＯＬ２０２０）２５部と、ジフェニルメタンジイソシアネート（イソシアネート基数：２、日本ポリウレタン工業製の商品名：ミリオネートＭＴ）２０部とを混合し、さらに発泡抑制剤として分子中に１個以上のオキサゾリジン環を有する化合物（Ｂ）の３−エチル−２−メチル−２−（３−メチルブチル）−１，３−オキサゾリジン（アンガス社製の商品名：ＺＯＬＤＩＮＥ  ＭＳ−ＰＬＵＳ）と、片末端アルコール（Ｃ）（伊藤製油株式会社製の商品名：ＵＲＩＣ  Ｈ−３１）を所定量加え均一に混合した後、１１０℃で２時間反応させ、更に１１０℃で２時間減圧脱泡攪拌し、イソシアネート基を有するウレタンプレポリマー（Ａ）を含む、湿気硬化型反応性ホットメルト接着剤組成物を得た。調整した各接着剤の配合を表１および３に示す。
【００１７】
作製した湿気硬化型反応性ホットメルト接着剤組成物（実施例１１〜１４、２１〜２４および比較例１１〜１２、２１〜２４）の試験方法・評価方法を以下に説明する。
【００１８】
初期粘度（溶融粘度）は、ＢＨ−ＨＨ型少量回転粘度計（東機産業株式会社製）を用いて下記条件にて測定した。
ロータ：４号ロータ
試料量：１５ｇ
回転数：５０ｒｐｍ
温度：１２０℃
【００１９】
発泡抑制性は、温度２５℃、湿度５０％の環境下で、直径２０ｃｍ×厚さ３００μｍの皮膜を作成した。その後、３５℃、８０％の環境下に２４時間放置したところで、目視観察により皮膜内部に発泡があるものを×、無いものを○で表記した。
【００２０】
初期接着力は、温度２５℃、湿度５０％の環境下で、ポリカーボネート板上に、縦１５ｍｍ×横４０ｍｍ×厚さ１００μｍの接着剤層の皮膜を作成後、縦２５０ｍｍ×横２５ｍｍ×厚さ１００μｍのポリカーボネートフィルムを圧着し、１時間経過後に９０°ピール試験（ピール速度：１０ｍｍ／分）を行い、接着強度を測定した。
【００２１】
【表１】
2016160344.tif 000002
【００２２】
【表２】
2016160344.tif 000003
【００２３】
表１に示す配合、表２の結果は、イソシアネート基を有するウレタンプレポリマー（Ａ）１００部に対して片末端アルコール（Ｃ）の添加量を６部で固定し、分子中に１個以上のオキサゾリジン環を有する化合物（Ｂ）の配合量を検討したものである（実施例１１〜１４と比較例１１〜１２）。
１個以上のオキサゾリジン環を有する化合物（Ｂ）の添加量がイソシアネート基を有するウレタンプレポリマー（Ａ）１００部に対し０．８０部と少ない比較例１１は、皮膜中に気泡が見られ発泡抑制性が劣っている。
一方、１個以上のオキサゾリジン環を有する化合物（Ｂ）の添加量をイソシアネート基が有するウレタンプレポリマー（Ａ）１００部に対し１．７０部と多くした比較例１２は粘度が増加しゲル化してしまい、接着剤を合成することができなかった。
これに対し、実施例１１〜１４の各試料では、皮膜中の気泡は見られず、すなわち発泡抑制性に優れると共に、初期接着力も良好である。
【００２４】
次に、イソシアネート基を有するウレタンプレポリマー（Ａ）に対する片末端アルコール（Ｃ）の配合量の影響を説明する。
片末端アルコール（Ｃ）の添加量を検討した実施例１１、１２、２１〜２４と比較例２１〜２４の配合組成を表３に、評価結果を表４に示す。
【００２５】
【表３】
2016160344.tif 000004
【００２６】
【表４】
2016160344.tif 000005
【００２７】
表４に示したように、片末端アルコール（Ｃ）の添加量がイソシアネート基を有するウレタンプレポリマー（Ａ）１００部に対し２部と少ない比較例２１は皮膜中に気泡が見られ発泡抑制性に劣る。
一方、片末端アルコール（Ｃ）の添加量がイソシアネート基を有するウレタンプレポリマー（Ａ）１００部に対し７部と多い比較例２２は、発泡抑制性は良好であるが、初期接着力が劣る。
また、１個以上のオキサゾリジン環を有する化合物（Ｂ）と片末端アルコール（Ｃ）ともにイソシアネート基を有するウレタンプレポリマー（Ａ）に対し少量添加した比較例２３は、発泡抑制性および初期接着力ともに劣る。
加えて、１個以上のオキサゾリジン環を有する化合物（Ｂ）と片末端アルコール（Ｃ）ともにイソシアネート基を有するウレタンプレポリマー（Ａ）に対し多量に添加した比較例２４は、粘度が増加しゲル化してしまい、合成することができなかった。
これらに対し、実施例２１〜２４（実施例１１、１２も含む）の各試料は皮膜中の気泡は見られず、すなわち発泡抑制性に優れると共に、初期接着力も良好である。
【００２８】
以上の結果から、実施例１１〜１４、２１〜２４から得た湿気硬化型反応性ホットメルト接着剤組成物は、１２０℃における初期粘度が小さく、塗布作業性が良好であり、接着物性の他にも皮膜中に気泡も見られない、すなわち発泡抑制においても優れた特徴を有することが分かる。その中でも特に、１個以上のオキサゾリジン環を有する化合物（Ｂ）をイソシアネート基を有するウレタンプレポリマー（Ａ）１００質量部に対して１．０６質量部、片末端アルコール（Ｃ）をイソシアネート基を有するウレタンプレポリマー（Ａ）１００質量部に対して４質量部添加した試料である実施例２２が全ての特性において、最も優れている。